(57)【特許請求の範囲】
【請求項１】
支持体、前記支持体の一方の面に支持体に近い側から染料前駆体と顕色剤と増感剤とを含有する感熱記録層、接着剤を含有する保護層、並びに剥離層を有し、前記支持体の他方の面に粘着剤層を有する感熱記録ライナーレスラベルであって、顕色剤として４，４’−ジヒドロキシジフェニルスルホンを含有し、増感剤としてＮ−置換脂肪酸アミド及び４−ヒドロキシ−４’−アリルオキシジフェニルスルホンを含有することを特徴とする感熱記録ライナーレスラベル。
【請求項２】
前記Ｎ−置換脂肪酸アミドの融点が１１０〜１６０℃の範囲である、請求項１に記載の感熱記録ライナーレスラベル。
【請求項３】
前記保護層に含有される接着剤が、アセトアセチル変性ポリビニルアルコール、ジアセトン変性ポリビニルアルコール、カルボキシ変性ポリビニルアルコール、及び珪素変性ポリビニルアルコールからなる群から選ばれる少なくとも１種である、請求項１または２に記載の感熱記録体または感熱記録ライナーレスラベル。
【請求項４】
前記Ｎ−置換脂肪酸アミドと４−ヒドロキシ−４’−アリルオキシジフェニルスルホンとを質量比率（Ｎ−置換脂肪酸アミド：４−ヒドロキシ−４’−アリルオキシジフェニルスルホン）で８０：２０〜５０：５０となる範囲で含有する、請求項１〜３のいずれか１項に記載の感熱記録ライナーレスラベル。
【請求項５】
支持体、前記支持体の一方の面に支持体に近い側から染料前駆体と顕色剤と増感剤とを含有する感熱記録層、接着剤を含有する保護層、並びに剥離層を有し、前記支持体の他方の面に粘着剤層を有する感熱記録ライナーレスラベルの製造方法であって、顕色剤として４，４’−ジヒドロキシジフェニルスルホンを含有し、増感剤としてＮ−置換脂肪酸アミド及び４−ヒドロキシ−４’−アリルオキシジフェニルスルホンを含有する感熱記録層を形成する工程を含むことを特徴とする感熱記録ライナーレスラベルの製造方法。
【発明の詳細な説明】
【技術分野】
【０００１】
本発明は、電子供与性化合物と電子受容性化合物との発色反応を利用し、特に熱エネルギーによる発色反応により記録像が得られる感熱記録体に関するものである。
【背景技術】
【０００２】
熱エネルギーにより電子供与性化合物と電子受容性化合物を接触させて記録像を得るようにした感熱記録体はよく知られている。このような感熱記録体は比較的安価であり、記録機器がコンパクトで、その保守も容易なため、ファクシミリや各種計算機等の記録媒体に使用されている。
【０００３】
特に近年は、ガス、水道、電気料金等の領収書、金融機関のＡＴＭの利用明細書、各種レシート等、財務関係の記録用紙（所謂、ハンディターミナル用）やＰＯＳシステム用の感熱記録ラベル或いは感熱記録タグ等に、種々のバーコードを感熱記録印字して用いられる機会が増加しており、バーコード印字適性を有する感熱記録体が求められており、感熱記録体の高速印字化や高保存性などの品質要求が求められている。
【０００４】
従来のラベル用途の感熱記録体は、感熱記録層の裏面に粘着剤層を設けた上に剥離層を有する剥離紙が貼り合わされ、巻取りの状態で記録機器に装填されている。このような感熱記録用粘着シートの紙厚は粘着層、剥離紙の構成により厚くなるため、記録機器に装填できる感熱記録用粘着シートの長さも制限され、記録後貼り合せ時に発生する剥離紙の処理も省資源の観点から問題である。
【０００５】
剥離紙を用いない感熱記録用粘着シートは、種々提案されており、感熱記録体上にシリコーン樹脂等を含む剥離層、裏面に粘着剤層を設けた巻取りの状態で使用されている（特許文献１〜５参照）。しかしながら、剥離層と粘着剤層が感熱記録層と重ね合わされることによって問題が種々発生する。
【０００６】
一般に剥離紙を用いない感熱記録用粘着シート、換言すると感熱記録ライナーレスラベルは、支持体の一方の面に感熱記録層を有し、感熱記録層上に保護層を有し、保護層上に剥離層を有する。更に感熱記録層と保護層との間に必要により中間層を有する等、塗工層の数が多くなり感熱記録層の感度が低くなるため、感熱記録層の高感度化が剥離紙を用いる従来の感熱記録ラベルより強く求められている。
【先行技術文献】
【特許文献】
【０００７】
【特許文献１】特開昭６０−５４８４２号公報
【特許文献２】特開平２−１６５９８９号公報
【特許文献３】特開平５−８５４１号公報
【特許文献４】特開平６−２２２７１７号公報
【特許文献５】特開２０１３−１９５８８９号公報
【発明の概要】
【発明が解決しようとする課題】
【０００８】
本発明の課題は、高感度の記録特性を有し、記録濃度が高く、白紙部の耐熱性に優れた感熱記録ライナーレスラベル及びその製造方法を提供することを主な目的とする。
【課題を解決するための手段】
【０００９】
本発明者等は、鋭意検討を重ねた結果、感熱記録層に特定の顕色剤と増感剤を含有させることにより、前記問題点を解決するに至った。即ち、本発明は、下記の感熱記録ライナーレスラベルに係る。
【００１０】
項１：支持体、前記支持体の一方の面に支持体に近い側から染料前駆体と顕色剤と増感剤とを含有する感熱記録層、接着剤を含有する保護層、並びに剥離層を有し、前記支持体の他方の面に粘着剤層を有する感熱記録ライナーレスラベルであって、顕色剤として４，４’−ジヒドロキシジフェニルスルホンを含有し、増感剤としてＮ−置換脂肪酸アミドを含有するか、または増感剤としてＮ−置換脂肪酸アミド及び４−ヒドロキシ−４’−アリルオキシジフェニルスルホンを含有するかすることを特徴とする感熱記録ライナーレスラベル。
【００１１】
項２：前記Ｎ−置換脂肪酸アミドの融点が１１０〜１６０℃の範囲である、項１に記載の感熱記録ライナーレスラベル。
【００１２】
項３：前記保護層に含有される接着剤が、アセトアセチル変性ポリビニルアルコール、ジアセトン変性ポリビニルアルコール、カルボキシ変性ポリビニルアルコール、及び珪素変性ポリビニルアルコールからなる群から選ばれる少なくとも１種である、項１または２に記載の感熱記録体または感熱記録ライナーレスラベル。
【００１３】
項４：前記Ｎ−置換脂肪酸アミドと４−ヒドロキシ−４’−アリルオキシジフェニルスルホンとを質量比率（Ｎ−置換脂肪酸アミド：４−ヒドロキシ−４’−アリルオキシジフェニルスルホン）で１００：０〜５０：５０となる範囲で含有する、項１〜３のいずれか１項に記載の感熱記録ライナーレスラベル。
【００１４】
項５：支持体、前記支持体の一方の面に支持体に近い側から染料前駆体と顕色剤と増感剤とを含有する感熱記録層、接着剤を含有する保護層、並びに剥離層を有し、前記支持体の他方の面に粘着剤層を有する感熱記録ライナーレスラベルの製造方法であって、顕色剤として４，４’−ジヒドロキシジフェニルスルホンを含有し、増感剤としてＮ−置換脂肪酸アミドを含有するか、または増感剤としてＮ−置換脂肪酸アミド及び４−ヒドロキシ−４’−アリルオキシジフェニルスルホンを含有するかする感熱記録層用塗液を用いて感熱記録層を形成する工程を含むことを特徴とする感熱記録ライナーレスラベルの製造方法。
【発明の効果】
【００１５】
本発明の感熱記録ライナーレスラベルは、高感度の記録特性を有し、記録濃度が高く、白紙部の耐熱性に優れる。
【発明を実施するための形態】
【００１６】
本発明では、支持体の一方の面に支持体に近い側から染料前駆体と顕色剤と増感剤とを含有する感熱記録層、接着剤を含有する保護層、並びに剥離層を有し、支持体の他方の面に粘着剤層を有している。一般に剥離紙を用いる従来の感熱記録ラベルは、保護層が最上層となる。これに対し、本発明の感熱記録ライナーレスラベルは、剥離層の分だけ厚みが増し、保護層と剥離層を合わせた塗工層の厚み変動分が感熱記録層の感度低下を引き起こす。通常、支持体上に感熱記録層と保護層を設ける感熱記録体の製造ラインでは、剥離層と粘着剤層を設けるラベル加工とラインが異なるため、感度低下の予測が困難であるが、本発明では塗工層の厚み変動分を十分に補完することができる。また、従来の感熱記録ラベルでは、剥離紙が断熱材の役割を果たすと同時に、剥離紙の厚みの分だけプリンターのサーマルヘッドとプラテンロールとの間を通過して記録される際に、サーマルヘッドが記録面に押し付けられ密着し、サーマルヘッドからの熱が有効利用されて感熱記録層の感度を高めている。本発明では、剥離紙を用いないことから、この熱が有効利用されずにサーマルヘッドからプラテンロールへ抜け易く、密着性も低下し易いが、感熱記録層の感度低下を十分に補完することができる。
【００１７】
本発明のおける剥離層は、剥離性を発揮するものであれば特に限定されないが、例えば剥離用シリコーンを含むことができる。剥離用シリコーンとして、形態別では溶剤系、無溶剤系、エマルジョン系に、また硬化様式の違いからは熱硬化型、紫外線または電子線硬化型に大別されるが、環境問題や感熱記録層が発色しないことが求められるため、紫外線または電子線硬化性シリコーン化合物を主成分とする剥離層用塗液の使用が好ましい。
【００１８】
これらのシリコーン化合物の具体例としては、メルカプト基含有オルガノシロキサンとビニル基含有オルガノポリシロキサンとの混合組成物、アクリル基、メタクリル基またはシンナモイル基含有オルガノポリシロキサン組成物、マレイミド基またはフェノルマレイミド基含有アルガノポリシロキサン組成物、アジド基含有オルガノポリシロキサンとビニル基含有オルガノポリシロキサンとの混合組成物、チオアクリル基、チオメタクリル基またはチオシンナモイル基含有オルガノポリシロキサン組成物、アクリルアミド基、メタクリルアミド基またはシンナモイルアミド基含有オルガノポリシロキサン組成物等が挙げられ、また紫外線開始型カチオン重合を利用したエポキシ基含有オルガノポリシロキサンと光分解型開始剤のジアゾニウムルイス酸塩との混合組成物も利用することができる。
【００１９】
紫外線硬化の場合は、光重合開始剤が必要であるが、具体例としては、ベンゾイルアルキルエーテル及びその誘導体、アセトフェノン及びその誘導体、チオキサントン及びその誘導体、硼素系カチオン誘導体等が挙げられる。
【００２０】
かかる剥離用シリコーンには、シリコーン成分以外に溶剤や分散剤、界面活性剤など種々の薬品が含まれるため、保護層には優れたバリア性が求められる。バリア性を高める観点から保護層は、樹脂層であることが好ましく、顔料を含有することもできる。保護層に含有される接着剤（バインダー）としては、成膜性を有する接着剤が好ましく用いられる。かかる接着剤としては、特に限定されないが、バリア性を高める観点から水溶性または水分散性の水性接着剤が好ましい。特に、アセトアセチル変性ポリビニルアルコール、ジアセトン変性ポリビニルアルコール、カルボキシ変性ポリビニルアルコール、及び珪素変性ポリビニルアルコールから選ばれる少なくとも１種の水溶性接着剤を含有することが好ましい。
【００２１】
アセトアセチル変性ポリビニルアルコール、ジアセトン変性ポリビニルアルコール、カルボキシ変性ポリビニルアルコール、及び珪素変性ポリビニルアルコールは、それぞれアセトアセチル基、ジアセトン基、カルボキシル基、及びシリル基を持つ単量体とビニルエステルとを共重合して得た樹脂を鹸化することにより製造される。
【００２２】
鹸化度については、特に限定されないが、８５モル％から完全鹸化の１００モル％程度が好ましく、９０〜１００モル％程度がより好ましい。平均重合度については、３００〜３０００程度が好ましく、４００〜２０００程度がより好ましい。変性度は、耐水性を高める観点から０.５〜１０モル％程度が好ましく、１〜９モル％程度がより好ましい。重合度、鹸化度が高いほど耐水性が良好になるが、塗料濃度、粘度、塗工性または乾燥性から状況に応じて選択する必要がある。
【００２３】
保護層中に使用されるアセトアセチル変性ポリビニルアルコール、ジアセトン変性ポリビニルアルコール、カルボキシ変性ポリビニルアルコール、及び珪素変性ポリビニルアルコールからなる群から選ばれる少なくとも１種の含有割合としては、特に限定されないが、保護層の全固形量中、好ましくは１０〜９０質量％、より好ましくは１５〜５０質量％程度である。
【００２４】
本発明の効果を損なわない範囲において、その他の接着剤を併用することもできる。かかる接着剤としては、例えば完全鹸化ポリビニルアルコール、部分鹸化ポリビニルアルコール、澱粉、酸化澱粉、ヒドロキシエチルセルロース、メチルセルロース、カルボキシメチルセルロース、ゼラチン、カゼイン、アラビアガム、ジイソブチレン・無水マレイン酸共重合体塩、スチレン・無水マレイン酸共重合体塩、エチレン・アクリル酸共重合体塩、スチレン・アクリル酸共重合体塩、尿素樹脂、メラミン樹脂、アミド樹脂、スチレン・ブタジエン樹脂系ラテックス、アクリル樹脂系ラテックス、ウレタン樹脂系ラテックス等が挙げられる。
【００２５】
本発明における保護層は、顔料を含有していてもよい。顔料としては、例えば炭酸カルシウム、酸化亜鉛、酸化アルミニウム、二酸化チタン、非晶質シリカ、水酸化アルミニウム、硫酸バリウム、タルク、カオリン、焼成カオリン等の無機顔料が挙げられる。これらの中でも、カオリン、水酸化アルミニウムは可塑剤、油等の薬品に対するバリア性の低下が少なく、しかも記録濃度の低下も小さいため、特に好ましく用いられる。
【００２６】
保護層に含有させることができる助剤としては、例えばステアリン酸亜鉛、ステアリン酸カルシウム、カルナバロウ、パラフィンワックス、エステルワックス等の滑剤、アルキルベンゼンスルホン酸ナトリウム、ジオクチルスルホコハク酸ナトリウム、スルホン変性ポリビニルアルコール、ポリアクリル酸ナトリウム等の界面活性剤、ジアルデヒド澱粉、メチロール尿素、グリオキシル酸塩、エポキシ系化合物、ヒドラジン系化合物等の耐水化剤、及び紫外線吸収剤、蛍光染料、着色染料、離型剤、酸化防止剤等が挙げられる。
【００２７】
保護層は、例えば水を分散媒体として、接着剤、必要により顔料、助剤等を混合撹拌することにより調製された保護層用塗液を、塗布量が乾燥重量で好ましくは０．１〜８ｇ／ｍ２程度、より好ましくは０．５〜５ｇ／ｍ２程度、更に好ましくは１〜４ｇ／ｍ２程度となるように、感熱記録層上に塗布及び乾燥して形成される。
【００２８】
本発明における感熱記録層は、支持体の一方の面に形成された層であり、電子供与性化合物として染料前駆体と、電子受容性化合物として顕色剤と、更に増感剤とを含有している。染料前駆体としては、顕色剤と組合せて発色濃度に優れることから、ロイコ染料を用いることが好ましい。
【００２９】
ロイコ染料の具体例としては、例えば３，３−ビス（ｐ−ジメチルアミノフェニル）−６−ジメチルアミノフタリド、３−（４−ジエチルアミノ−２−メチルフェニル）−３−（４−ジメチルアミノフェニル）−６−ジメチルアミノフタリド、３−（Ｎ−エチル−Ｎ−ｐ−トリル）アミノ−７−Ｎ−メチルアニリノフルオラン、３−シクロヘキシルアミノ−６−クロロフルオラン、３−ジエチルアミノ−６−メチル−７−クロロフルオラン、３−ジエチルアミノ−７−クロロフルオラン、３−（Ｎ−エチル−Ｎ−イソアミル）アミノ−６−メチル−７−アニリノフルオラン、３−ジ（ｎ−ブチル）アミノ−６−メチル−７−アニリノフルオラン、３−ジ（ｎ−ペンチル）アミノ−６−メチル−７−アニリノフルオラン、３−（Ｎ−エチル−ｐ−トルイジノ）−６−メチル−７−アニリノフルオラン、３−ジ（ｎ−ブチル）アミノ−６−クロロ−７−アニリノフルオラン、３−ピロリジノ−６−メチル−７−アニリノフルオラン、３−ピペリジノ−６−メチル−７−アニリノフルオラン、３，３−ビス〔１−（４−メトキシフェニル）−１−（４−ジメチルアミノフェニル）エチレン−２−イル〕−４，５，６，７−テトラクロロフタリド、３−ｐ−（ｐ−ジメチルアミノアニリノ）アニリノ−６−メチル−７−クロロフルオラン、３−ｐ−（ｐ−クロロアニリノ）アニリノ−６−メチル−７−クロロフルオラン、３，６−ビス（ジメチルアミノ）フルオレン−９−スピロ−３’−（６’−ジメチルアミノ）フタリド等が挙げられる。
【００３０】
勿論、これらに限定されるものではなく、また２種以上を併用することもできる。また、ロイコ染料の含有割合は、使用する顕色剤により異なるため限定できないが、感熱記録層の全固形量中、３〜５０質量％程度が好ましく、５〜４０質量％程度がより好ましい。
【００３１】
本発明では、顕色剤として４，４’−ジヒドロキシジフェニルスルホンを用いるものである。顕色剤の含有割合は、使用するロイコ染料により異なるため限定できないが、感熱記録層の全固形量中１０〜７０質量％程度が好ましく、１２〜５０質量％程度がより好ましい。
【００３２】
他の顕色剤としては、例えば４，４’−イソプロピリデンジフェノール、４，４’−シクロヘキシリデンジフェノール、１，１−ビス（４−ヒドロキシフェニル）エタン、１，１−ビス（４−ヒドロキシフェニル）−１−フェニルエタン、４，４’−ジヒドロキシジフェニルスルホン、２，４’−ジヒドロキシジフェニルスルホン、４−ヒドロキシ−４’−イソプロポキシジフェニルスルホン、３，３’−ジアリル−４，４’−ジヒドロキシジフェニルスルホン、２，２’−ビス〔４−（４−ヒドロキシフェニル）フェノキシ〕ジエチルエーテル、Ｎ−ｐ−トルエンスルホニル−Ｎ’−３−（ｐ−トルエンスルホニルオキシ）フェニルウレア、４，４’−ビス［（４−メチル−３−フェノキシカルボニルアミノフェニル）ウレイド］ジフェニルスルホン、４−ヒドロキシ安息香酸ベンジルエステル、Ｎ，Ｎ’−ジ−ｍ−クロロフェニルチオ尿素、Ｎ−ｐ−トリルスルホニル−Ｎ’−フェニルウレア、４，４’−ビス（ｐ−トリルスルホニルアミノカルボニルアミノ）ジフェニルメタン、４−〔２−（ｐ−メトキシフェノキシ）エチルオキシ〕サリチル酸亜鉛、４−｛３−（ｐ−トリルスルホニル）プロピルオキシ〕サリチル酸亜鉛、５−〔ｐ−（２−ｐ−メトキシフェノキシエトキシ）クミル〕サリチル酸亜鉛、下記一般式（１）で表されるジフェニルスルホン架橋型化合物等が挙げられる。これらの材料は、本発明の品質を阻害しない程度の量を添加してもよい。その含有量は特に限定されないが、通常、本発明における特定の顕色剤の合計量に対して５０質量％未満であることが好ましい。
【００３３】
【化１】
0006586915.tif 000002
（式中、ｎは１〜６の整数を表す。）
【００３４】
感熱記録層には保存性改良剤を含有させてもよい。これにより、記録部の保存安定性を高めることができる。かかる保存性改良剤の具体例としては、例えば２，２’−エチリデンビス（４，６−ジ−ｔｅｒｔ−ブチルフェノール）、４，４’−チオビス（２−メチル−６−ｔｅｒｔ−ブチルフェノール）、１，１，３−トリス（２−メチル−４−ヒドロキシ−５−ｔｅｒｔ−ブチルフェニル）ブタン、１，１，３−トリス（２−メチル−４−ヒドロキシ−５−シクロヘキシルフェニル）ブタン、２，２−ビス（４−ヒドロキシ−３，５−ジメチルフェニル）プロパン等のヒンダードフェノール化合物、４，４’−ジグリシジルオキシジフェニルスルホン、４−ベンジルオキシ−４’−（２−メチルグリシジルオキシ）ジフェニルスルホン、テレフタル酸ジグリシジル、クレゾールノボラック型エポキシ樹脂、フェノールノボラック型エポキシ樹脂、ビスフェノールＡ型エポキシ樹脂等のエポキシ化合物、Ｎ，Ｎ’−ジ−２−ナフチル−ｐ−フェニレンジアミン、ビス（４−エチレンイミノカルボニルアミノフェニル）メタン等が挙げられる。
【００３５】
保存性改良剤の含有割合は、特に限定されないが、感熱記録層の全固形量中１〜３０質量％程度が好ましく、５〜２０質量％程度がより好ましい。
【００３６】
本発明では、感熱記録層中に増感剤としてＮ−置換脂肪酸アミドを含有させるか、または増感剤としてＮ−置換脂肪酸アミド及び４−ヒドロキシ−４’−アリルオキシジフェニルスルホンを含有させるかする。一方の増感剤であるＮ−置換脂肪酸アミドは、窒素原子上に置換基を有する脂肪酸アミドである。Ｎ−置換脂肪酸アミドは、本発明における特定の顕色剤である４，４’−ジヒドロキシジフェニルスルホンとの発色性に優れ、感熱記録層の感度を補完することに適している。また、同時に優れた耐熱地肌カブリ性を発揮し、ラベル用途として８０℃耐熱よりも厳しい条件である９０℃耐熱を付与して地肌カブリを抑えることができる。Ｎ−置換脂肪酸アミドの融点は、特に限定されないが、地肌カブリを効果的に抑える観点から１１０〜１６０℃の範囲のものが好ましく、１２５〜１６０℃の範囲のものがより好ましく使用される。その含有割合は、特に限定されないが、感熱記録層の全固形量中２〜４０質量％程度が好ましく、４〜２５質量％程度がより好ましい。
【００３７】
Ｎ−置換脂肪酸アミドの具体例としては、Ｎ，Ｎ’−エチレンビスラウリン酸アミド、Ｎ，Ｎ’−メチレビスステアリン酸アミド、Ｎ，Ｎ’−エチレンビスステアリン酸アミド、Ｎ，Ｎ’−エチレンビスオレイン酸アミド、Ｎ，Ｎ’−エチレンベヘン酸アミド、Ｎ，Ｎ’−エチレンビス-１２ヒドロキシステアリン酸アミド、Ｎ，Ｎ’−ブチレンビスステアリン酸アミド、Ｎ，Ｎ’−ヘキサメチレンビスステアリン酸アミド、Ｎ，Ｎ’−ヘキサメチレンビスオレイン酸アミド、Ｎ，Ｎ’−キシリレンビスステアリン酸アミド、ステアリン酸モノメチロールアミド、Ｎ，Ｎ’−ジオレイルアジピン酸アミド、Ｎ，Ｎ’−ジステアリルアジピン酸アミド、Ｎ，Ｎ’−ジステアリルセバシン酸アミド、Ｎ，Ｎ’−ジステアリルテレフタル酸アミド、Ｎ，Ｎ’−ジステアリルイソタル酸アミド等が挙げられる。
【００３８】
他方、４−ヒドロキシ−４’−アリルオキシジフェニルスルホンは、４，４’−ジヒドロキシジフェニルスルホンに対する増感効果を高めて増感剤として優れる。通常、４−ヒドロキシ−４’−アリルオキシジフェニルスルホンを他の顕色剤と併用すると、融点降下を引き起こして耐熱地肌カブリが悪化するのに対して、Ｎ−置換脂肪酸アミドと４，４’−ジヒドロキシジフェニルスルホンとを併用することにより、高感度の記録特性と耐熱地肌カブリ性とを同時に達成することができる。４−ヒドロキシ−４’−アリルオキシジフェニルスルホンの含有割合は、増感効果の有効な量とすればよいが、通常は、感熱記録層の全固形量中１〜４０質量％程度が好ましく、２〜２５質量％程度がより好ましい。また、Ｎ−置換脂肪酸アミドと４−ヒドロキシ−４’−アリルオキシジフェニルスルホンとを質量比率（Ｎ−置換脂肪酸アミド：４−ヒドロキシ−４’−アリルオキシジフェニルスルホン）で１００：０〜５０：５０となる範囲で含有することが好ましく、８０：２０〜５０：５０となる範囲で含有することがより好ましい。４−ヒドロキシ−４’−アリルオキシジフェニルスルホンを含有させることにより、剥離層を有すること、及び剥離紙を有しないことに起因する感度低下を補完する効果を向上できる。一方、５０質量％以下とすることにより、ラベル用途としてより厳しい条件である９０℃耐熱性を高めることができる。
【００３９】
他の増感剤として、例えばステアリン酸アミド、テレフタル酸ジベンジル、ｐ−ベンジルオキシ安息香酸ベンジル、２−ナフチルベンジルエーテル、ｍ−ターフェニル、ｐ−ベンジルビフェニル、ｐ−トリルビフェニルエーテル、ジ（ｐ−メトキシフェノキシエチル）エーテル、１，２−ジ（３−メチルフェノキシ）エタン、１，２−ジ（４−メチルフェノキシ）エタン、１，２−ジ（４−メトキシフェノキシ）エタン、１，２−ジ（４−クロロフェノキシ）エタン、１，２−ジフェノキシエタン、１−（４−メトキシフェノキシ）−２−（３−メチルフェノキシ）エタン、ｐ−メチルチオフェニルベンジルエーテル、１，４−ジ（フェニルチオ）ブタン、ｐ−アセトトルイジド、ｐ−アセトフェネチジド、Ｎ−アセトアセチル−ｐ−トルイジン、ジ（β−ビフェニルエトキシ）ベンゼン、シュウ酸ジ−ｐ−クロロベンジルエステル、シュウ酸ジ−ｐ−メチルベンジルエステル、シュウ酸ジベンジルエステル等が例示されるが、これらの材料は、本発明の品質を阻害しない程度の量を添加してもよい。その含有量は、特に限定されないが、通常、本発明における特定の増感剤の合計量に対して５０質量％未満であることが好ましい。
【００４０】
更に、感熱記録層中には必要に応じて各種の助剤を含有させることもできる。助剤としては、例えばカオリン、軽質炭酸カルシウム、重質炭酸カルシウム、焼成カオリン、酸化チタン、炭酸マグネシウム、水酸化アルミニウム、無定形シリカ、尿素・ホルマリン樹脂フィラー等の顔料、ジオクチルスルホコハク酸ナトリウム、ドデシルベンゼンスルホン酸ナトリウム、ラウリルアルコール硫酸エステルナトリウム、脂肪酸金属塩等の分散剤、ステアリン酸亜鉛、ステアリン酸カルシウム、ポリエチレンワックス、カルナバロウ、パラフィンワックス、エステルワックス等のワックス類、ヒドラジン系化合物、グリオキザール、硼酸、ジアルデヒドデンプン、メチロール尿素、グリオキシル酸塩、エポキシ系化合物等の耐水化剤、消泡剤、着色染料及び蛍光染料等が挙げられる。
【００４１】
感熱記録層は、水を分散媒体とし、染料前駆体、顕色剤及び増感剤、必要により保存性改良剤等を共に、或いは別々にボールミル、アトライター、サンドミル等の撹拌・粉砕機により平均粒子径が２μｍ以下となるように微分散した後、水性接着剤、助剤等を添加して調製された感熱記録層用塗液を支持体の一方の面に塗布及び乾燥して形成される。なお、感熱記録層中の水性接着剤としては、保護層に使用できるものの中から適宜選択して使用できる。アセトアセチル変性ポリビニルアルコール、ジアセトン変性ポリビニルアルコール、カルボキシ変性ポリビニルアルコール、及び珪素変性ポリビニルアルコールからなる群から選ばれる少なくとも１種を含有させることもできる。感熱記録層の塗布量は、乾燥重量で好ましくは２〜１２ｇ／ｍ２程度、より好ましくは２〜６ｇ／ｍ２程度となるように、支持体上に塗布及び乾燥して形成される。
【００４２】
本発明における粘着剤層に使用される粘着剤は、ラベルとして被着体に貼り付けられるものであれば種類や形態は、特に限定されず、各種公知のものの中から適宜選択して使用できるが、ほとんどは、乳化重合で得られる水系粘着剤か、あるいは乳化剤をほとんど含まないホットメルトタイプかである。ホットメルトタイプは、ベースポリマーを加熱、溶融した状態で基材に塗工する方式で、乾燥工程が不要で設備収容のスペースは縮小することができるが、原料が特殊ポリマーであるため粘着剤の価格が高くなること、溶融、塗工工程への窒素ガスの導入が必要であること、また架橋による変性が容易でない等の問題がある。乳化重合で得られる水系粘着剤は、乾燥工程が必要であるが当初から水系専用に設計される設備であれば、経済的有利さもあり国内での使用が増加している。しかし、本質的に粘着剤は、乳化重合で製造されるため、界面活性剤を含んでおり、例えば軟質ポリ塩化ビニル等のフィルムに接触するとフィルムに含まれる可塑剤が粘着剤に移行する問題があり、粘着性能に影響することがある。感熱記録ライナーレスラベルの場合、感熱記録層に含まれる一般的な顕色剤、増感剤等は軟質ポリ塩化ビニル等のフィルムの可塑剤に接触すると、粘着剤層に移行する問題があり、特に、高温高湿環境下では移行する傾向が強くなる。本発明では、特定の顕色剤と増感剤を含有させることにより、高感度を維持することができる。
【００４３】
乳化重合で得られる水系粘着剤の具体例としては、アクリル系粘着剤が主に使用されており、アクリル酸ブチル、アクリル酸−２−エチルヘキシル等のアクリルモノマーを中心に、他のビニルポリマー、官能基モノマーを組み合わせ、一般的にはガラス転移点が−３０℃以下になるように設計し、共重合させている。一般に界面活性剤としてアルキルフェノール型ノニオンを主として用い、アニオン型を少量併用する場合が多い。また、重合開始剤としては、過硫酸アンモニウム等の水溶性過酸化物触媒を用いるが、重合中の乳化安定性を良くするため、比較的低温で重合することが好ましく、酸性亜硫酸ソーダのような還元剤を併用するレドックス重合法が多く用いられている。これらは、エマルジョンの形態で用いられる。
【００４４】
本発明の感熱記録体に用いられる支持体としては、特に限定しないが、例えば、上質紙等の中性紙または酸性紙等の紙支持体、合成紙、透明または半透明のプラスチックフィルム、白色のプラスチックフィルム等が挙げられる。なお、支持体の厚みは特に限定しないが、通常、２０〜２００μｍ程度である。
【００４５】
本発明では、必要により、支持体と感熱記録層との間に下塗り層を設けることもできる。これにより、記録感度及び記録走行性をより高めることができる。下塗り層は、吸油量が７０ｍｌ／１００ｇ以上、特に８０〜１５０ｍｌ／１００ｇ程度の吸油性顔料及び／または有機中空粒子及び／または熱膨張性粒子、並びに接着剤を主成分とする下塗り層用塗液を支持体上に塗布及び乾燥して形成される。ここで、上記吸油量はＪＩＳ  Ｋ  ５１０１の方法に従い、求められる値である。
【００４６】
上記吸油性顔料としては、各種のものが使用できるが、具体例としては、焼成カオリン、無定形シリカ、軽質炭酸カルシウム、タルク等の無機顔料が挙げられる。これら吸油性顔料の一次粒子の平均粒子径は０．０１〜５μｍ程度が好ましく、０．０２〜３μｍ程度がより好ましい。吸油性顔料の使用量は、広い範囲から選択できるが、一般に下塗り層の全固形量中２〜９５質量％程度が好ましく、５〜９０質量％程度がより好ましい。
【００４７】
本発明では、必要に応じて支持体の感熱記録層とは反対側の面に顔料とバインダーを主成分とする裏面層を設けることができる。これにより、保存性を一層高めたり、カール適性やプリンター走行性を高めたりすることができる。
【００４８】
支持体上に各層を形成する方法としては、例えばエアナイフ法、ブレード法、グラビア法、ロールコーター法、スプレー法、ディップ法、バー法、カーテン法、スロットダイ法、スライドダイ法及びエクストルージョン法等の既知の塗布方法、または印刷機による方法のいずれを利用してもよい。
【００４９】
各層を形成し終えた後、また全ての層を形成し終えた後の任意の過程でスーパーカレンダー等による平滑化処理を施すこともできる。感熱記録体製造分野における各種の公知技術が必要に応じて付加し得るものである。
【００５０】
本発明は、支持体、前記支持体の一方の面に支持体に近い側から染料前駆体と顕色剤と増感剤とを含有する感熱記録層、接着剤を含有する保護層、並びに剥離層を有し、前記支持体の他方の面に粘着剤層を有する感熱記録ライナーレスラベルの製造方法であって、顕色剤として４，４’−ジヒドロキシジフェニルスルホンを含有し、増感剤としてＮ−置換脂肪酸アミドを含有するか、または増感剤としてＮ−置換脂肪酸アミド及び４−ヒドロキシ−４’−アリルオキシジフェニルスルホンを含有するかする感熱記録層を形成する工程を含むことを特徴とする。これにより、保護層と剥離層を合わせた塗工層の厚みが変動して感熱記録層の感度が低下することを補完し、連続操業を安定化させ、感熱記録層の感度を維持することができる。
【実施例】
【００５１】
本発明を実施例により更に詳しく説明するが、本発明はこれらにより限定されるものではない。なお、特に断わらない限り、「部」及び「％」は、それぞれ「質量部」及び「質量％」を示す。
【００５２】
実施例１
・下塗り層用塗液の調製
焼成カオリン（商品名：アンシレックス９３、ＢＡＳＦ社製）６０部を水８０部に分散して得られた分散物に、微小中空粒子（商品名：ローペイクＳＮ−１０５５、ダウ ケミカル社製、固形分濃度２６．５％）７５部、スチレン・ブタジエン系ラテックス（商品名：Ｌ−１５７１、旭化成ケミカルズ社製、固形分濃度４８％）３１部と、カルボキシメチルセルロース（商品名：セロゲン７Ａ、第一工業製薬社製）２．５部、同じくカルボキシメチルセルロース（商品名：セロゲンＡＧガム、第一工業製薬社製）１部、及び水９５．５部を混合攪拌して、下塗り層用塗液を得た。
【００５３】
・ロイコ染料分散液の調製
３−ジ−（ｎ−ブチル）アミノ−６−メチル−７−アニリノフルオラン１０部、メチルセルロースの５％水溶液５部、及び水１５部からなる組成物を、サンドミルでレーザ回折式粒度分布測定装置ＳＡＬＤ−２２００（（株）島津製作所社製）によるメジアン径が０．５μｍになるまで粉砕してロイコ染料分散液（以下、Ａ液ともいう）を得た。
【００５４】
・顕色剤分散液の調製
４，４’−ジヒドロキシジフェニルスルホン１０部、メチルセルロースの５％水溶液５部、及び水１５部からなる組成物を、サンドミルでレーザ回折式粒度分布測定装置ＳＡＬＤ−２２００（（株）島津製作所社製）によるメジアン径が１．５μｍになるまで粉砕して呈色剤分散液（以下、Ｂ液ともいう）を得た。
【００５５】
・増感剤分散液の調製
シュウ酸ジ−ｐ−メチルベンジルエステル（商品名：ＨＳ−３５２０、ＤＩＣ社製）１０部、メチルセルロースの５％水溶液５部及び水１５部からなる組成物を、サンドミルでレーザ回折式粒度分布測定装置ＳＡＬＤ−２２００（（株）島津製作所社製）によるメジアン径が１．０μｍになるまで粉砕して増感剤分散液（以下、Ｃ液ともいう）を得た。
【００５６】
・感熱記録層用塗液の調製
Ａ液４５．５部、Ｂ液１２７．３部、Ｃ液３６．４部、Ｎ，Ｎ’−エチレンビスステアリン酸アミド（商品名：ハイミクロンＧ−１１０、中京油脂社製、固形分濃度２７％）２５．９部、完全鹸化ポリビニルアルコール（商品名：ＰＶＡ１１０、鹸化度：９９モル％、平均重合度：１０００、クラレ社製）の１０％水溶液４０部、ブタジエン系共重合体ラテックス（商品名：Ｌ−１５７１、旭化成社製、固形分濃度４８％）４．２部、軽質炭酸カルシウム（商品名：Ｂｒｉｌｌｉａｎｔ−１５、白石工業社製）１３部、ポリエチレンワックス（商品名：ケミパールＷ−４００、三井化学社製、固形分濃度４０％）５部、アジピン酸ジヒドラジド（大塚化学社製）３部、及び水９２部を混合撹拌して感熱記録層用塗液を得た。
【００５７】
・保護層用塗液の調製
アセトアセチル変性ポリビニルアルコールＡ（商品名：ゴーセネックスＺ−２００、鹸化度：９９．４モル％、平均重合度：１０００、変性度：５モル％、日本合成化学工業社製）の１０％水溶液２１０部、アセトアセチル変性ポリビニルアルコールＢ（商品名：ゴーセネックスＺ−１００、鹸化度：９９．４モル％、平均重合度：５００、変性度：５モル％、日本合成化学工業社製）の２０％水溶液８０部、カオリン（商品名：ＨＹＤＲＡＧＬＯＳＳ９０、ＫａＭｉｎ  ＬＬＣ社製）５８．５部、水酸化アルミニウム（商品名：ハイジライトＨ−４２Ｍ、昭和電工社製）４部、グルオキシル酸ナトリウム（商品名：ＳＰＭ−０１、日本合成化学工業社製）の１０％水溶液５部、及び水５３部からなる組成物を混合撹拌し、１０％酢酸水溶液でｐＨ５となるように調整して保護層用塗液を得た。
【００５８】
・感熱記録体の作製
支持体として坪量６０ｇ／ｍ２の上質紙の一方の面に、下塗り層用塗液、感熱記録層用塗液、及び保護層用塗液を乾燥後の塗布量がそれぞれ６.０ｇ／ｍ２、３.０ｇ／ｍ２、及び２．０ｇ／ｍ２となるようにカーテン法によって塗布及び乾燥して、下塗り層、感熱記録層、及び保護層を順次形成した後、スーパーカレンダーで表面を平滑化して感熱記録体を得た。
【００５９】
・剥離層の形成
得られた感熱記録体の保護層上に、無溶剤型紫外線硬化性シリコーン化合物（商品名：ＵＶ−２７１、荒川化学社製）１００部、光重合開始剤（商品名：ＣＡＴＡ２１１、硼素系カチオン硬化触媒、荒川化学社製）５部を混合撹拌した剥離層用塗液を印刷機で乾燥後の塗布量が０．３５ｇ／ｍ２となるよう塗布した後、紫外線を照射して剥離層を形成した。
【００６０】
・粘着剤層の形成
更に剥離層を形成した感熱記録体の支持体の他方の面に粘着剤層用塗液として水系粘着剤のアクリル系エマルジョン粘着剤（商品名：Ｌ−１４５、日本カーバイト工業社製）を乾燥後の塗布量が２５ｇ／ｍ２となるようにロールコーター法で塗布及び乾燥して粘着剤層を形成した後、巻取り状の感熱記録ライナーレスラベルを得た。
【００６１】
実施例２
・４−ヒドロキシ−４’−アリルオキシジフェニルスルホン分散液の調製
４−ヒドロキシ−４’−アリルオキシジフェニルスルホン（商品名：ＢＰＳ−ＭＡＥ、日華化学社製）１０部、メチルセルロースの５％水溶液５部、及び水１５部からなる組成物を、サンドミルでレーザ回折式粒度分布測定装置ＳＡＬＤ−２２００（（株）島津製作所社製）によるメジアン径が１．０μｍになるまで粉砕して増感剤分散液（以下、Ｄ液ともいう）を得た。
【００６２】
実施例１の感熱記録層用塗液の調製において、軽質炭酸カルシウムの量を１３部に代えて９部とし、更にＤ液を１２．１部添加した以外は、実施例１と同様にして感熱記録ライナーレスラベルを得た。Ｎ−置換脂肪酸アミドと４−ヒドロキシ−４’−アリルオキシジフェニルスルホンとの質量比率は、６４：３６であった。
【００６３】
比較例１
実施例１の感熱記録層用塗液の調製において、Ｎ，Ｎ’−エチレンビスステアリン酸アミドを用いないで、軽質炭酸カルシウムの量を１３部に代えて２０部とした以外は、実施例１と同様にして感熱記録ライナーレスラベルを得た。
【００６４】
比較例２
実施例１の感熱記録層用塗液の調製において、Ｎ，Ｎ’−エチレンビスステアリン酸アミドを用いないで、Ｄ液を１２．１部添加し、軽質炭酸カルシウムの量を１３部に代えて１６部とした以外は、実施例１と同様にして感熱記録ライナーレスラベルを得た。
【００６５】
比較例３
実施例１の感熱記録層用塗液の調製において、Ｎ，Ｎ’−エチレンビスステアリン酸アミドの２５．９部に代えて、ステアリン酸アミド（商品名：ハイミクロンＬ−２７１、中京油脂社製、固形分濃度２５％）の２８部を用いた以外は、実施例１と同様にして感熱記録ライナーレスラベルを得た。
【００６６】
比較例４
実施例１の感熱記録層用塗液の調製において、Ｎ，Ｎ’−エチレンビスステアリン酸アミドを用いないで、Ｄ液１２．１部とステアリン酸アミド（商品名：ハイミクロンＬ−２７１、中京油脂社製、固形分濃度２５％）２８部とを添加し、軽質炭酸カルシウムの量を１３部に代えて９部とした以外は、実施例１と同様にして感熱記録ライナーレスラベルを得た。
【００６７】
かくして得られた感熱記録ライナーレスラベルを４０℃で５０％ＲＨの条件下で２４時間放置後、以下の評価を行った。その結果は、表１に示す通りであった。
【００６８】
・記録濃度
感熱記録評価機（商品名：ＴＨ−ＰＭＤ、大倉電機社製）を用い、印加エネルギー：０．１６ｍＪ／ｄｏｔによって記録した。得られた印字部の反射濃度をマクベス濃度計（ＲＤ−９１４、マクベス社製）のビジュアルモードで測定した。記録濃度については、実用上１．３０以上であることが好ましい。
【００６９】
・耐熱性
記録前の感熱記録ライナーレスラベルについて、９０℃で１時間放置する処理を行い、その前後で、白紙部の反射濃度をマクベス濃度計（前述）で同様にして測定した。
【００７０】
【表１】
0006586915.tif 000003